Brevet FR2953222A1 — publié le 20110603

L'invention concerne un procédé et un dispositif de dépôt d'un film en un matériau semi-conducteur de formule Cu(In,Ga)X2 où X est S ou Se. Les couches, en particulier minces, du matériau semi-conducteur Cu(In,Ga)Se2 ou Cu(In,Ga)S2, appelé ci-après (CIGX), sont utilisées pour la réalisation de cellules photovoltaïques performantes à bas coût, car il s'agit d'un procédé facilement applicable au cas des dépôts sur des substrats de grandes surfaces, de l'ordre de 1 m2 ou plus. On connaît différents procédés pour former une couche mince de CIGX, en particulier de CIGSe. Un de ces procédés est un procédé de pulvérisation cathodique qui comporte deux étapes réalisées dans deux équipements distincts : la première étape consiste à déposer par pulvérisation cathodique une couche mince contenant les précurseurs métalliques (Cu, In et Ga), et la deuxième étape consiste en une sélénisation ou sulfurisation de cette couche métallique par recuit dans une atmosphère contenant du Se ou du S (sous forme de vapeur de Se ou S, de gaz H2Se ou H2S, etc...), afin de former le composé voulu. Un tel procédé est décrit par Ermer et al. dans le brevet US n°4,798,660 (1989). Afin de réduire la durée du procédé et le coût d'investissement, Thornton et al. dans le brevet US n°5,439,575 (1995), ont proposé de former la couche mince de CIGSe, par une technique de pulvérisation cathodique en une seule étape. Dans ce procédé, les éléments métalliques (Cu, In et Ga) sont apportés sur le substrat par pulvérisation cathodique, alors que le Se arrive sur le substrat, sous forme de vapeur de Se évaporée à partir d'un creuset situé lui-même dans la même enceinte de pulvérisation cathodique. Le substrat doit être chauffé pendant le dépôt. Les couches minces de CIGSe élaborées par ce procédé permettent de réaliser des cellules photovoltaïques avec un rendement énergétique supérieur à 10% (Nakada et al., Jpn.J.Appl.Phys.34, 4715 (1995)). Dans le procédé hybride combinant la pulvérisation cathodique et l'évaporation, le sélénium est apporté sous forme de vapeur de sélénium évaporée à partir d'un creuset. Mais l'évaporation à partir d'un creuset donne lieu à un flux de vapeur dirigé selon une distribution angulaire relativement large et il est de plus connu que le sélénium arrivant en excès sur le substrat chauffé est réévaporé. Par conséquent, l'enceinte se retrouve entièrement saturée en vapeur de sélénium, qui se condense très facilement sur toute surface non chauffée. Le même problème se pose avec le soufre. Autrement dit, des dépôts parasites de sélénium ou de soufre apparaissent à la fois sur les cibles de pulvérisation, ce qui rend difficile le contrôle des taux de pulvérisation et donc des vitesses de dépôt, mais aussi sur toutes les parois froides de l'enceinte, ce qui oblige à assurer une maintenance fréquente de l'équipement. L'invention vise à pallier les inconvénients des procédés de l'art antérieur en proposant un procédé et un dispositif pour former une couche, en particulier mince, de CIGX, où X est Se ou S, par une technique de pulvérisation cathodique en une seule étape mais dans lequel le sélénium ou le soufre ne se dépose pas, ou moins, sur les parois froides de la chambre de pulvérisation cathodique. A cet effet, l'invention propose un dispositif pour le dépôt d'un films de Cu(In,Ga)X2, où X est Se ou S ou un mélange des deux, sur au moins une surface d'un substrat, comprenant une chambre de pulvérisation cathodique, comprenant : un porte-substrat , un moyen de chauffage du porte-substrat, au moins un porte cible de pulvérisation , le porte substrat étant situé en regard d'au moins un porte cible de pulvérisation, et écarté de celui-ci, - un premier tube d'injection 3 d'un premier flux laminaire de gaz inerte contenant X ou un précurseur de X, sous forme vapeur, caractérisé en ce qu'il comprend, de plus un second tube d'injection d'un second flux laminaire de gaz inerte, dont l'orifice d'entrée dans la chambre de pulvérisation cathodique est situé entre l'orifice d'entrée dans la chambre de pulvérisation cathodique du premier tube d'injection et le au moins porte cible, de sorte que le second flux laminaire de gaz inerte entrant par l'orifice d'entrée du second tube d'injection est parallèle au premier flux laminaire de gaz inerte contenant X ou un précurseur de celui-ci, sous forme vapeur, et confine le premier flux laminaire de gaz inerte contenant X ou un précurseur de X sous forme vapeur au voisinage du porte substrat . Dans un premier mode de réalisation préféré, le dispositif de l'invention comprend de plus une enceinte comprenant des moyens de vaporisation de X, cette enceinte étant en relation de fluide avec le premier tube d'injection et la chambre de pulvérisation cathodique. Dans un second mode de réalisation préféré, le dispositif de l'invention comprend une enceinte comprenant des moyens pour créer un plasma pour décomposer et vaporiser un précurseur de X, cette enceinte étant relation de fluide avec le premier tube d'injection et la chambre de pulvérisation cathodique. Dans tous les modes de réalisation, la chambre de pulvérisation cathodique comprend, de plus, et de préférence, une grille éventuellement munie des moyens de refroidissement, la grille s'étendant sur toute la longueur de la chambre de pulvérisation cathodique parallèlement au porte-substrat et entre l'orifice d'entrée du premier tube d'injection et l'orifice du second tube d'injection. Dans un mode de réalisation particulier, le dispositif de l'invention comprend deux cibles de pulvérisation situées l'une à côté de l'autre. Mais le dispositif de l'invention peut également comprendre trois cibles 25 de pulvérisation situées les unes à côtés des autres. L'invention propose également un procédé de dépôt d'un film en Cu(In,Ga)X où X est Se ou S ou un mélange des deux, qui comprend une étape de dépôt, par pulvérisation cathodique, de Cu, In et Ga à partir d'au moins une cible de pulvérisation sur au moins une surface d'un substrat, simultanément à une étape de 30 dépôt en phase vapeur de X sur ladite au moins une surface, dans une chambre de pulvérisation cathodique, caractérisé en ce que X, ou un précurseur de celui-ci, sous forme vapeur, est amené sous forme d'une premier flux gazeux laminaire dont le chemin de parcours est parallèle à la au moins une surface du substrat et en contact avec celle-ci, simultanément avec un second flux gazeux laminaire de gaz inerte dont le chemin de parcours est : parallèle au chemin de parcours du premier flux gazeux laminaire, et entre le chemin de parcours du premier flux gazeux laminaire et la surface de la (des) cible(s) de pulvérisation, confinant ainsi le premier flux gazeux laminaire au voisinage du substrat. Selon une caractéristique avantageuse, la vitesse du second flux laminaire gazeux est supérieure à la vitesse du premier flux laminaire gazeux. Avantageusement, les premier et second flux laminaires gazeux ont chacun indépendamment l'un de l'autre, un nombre de Knüdsen K = L/a où L est la distance moyenne parcourue par un atome ou une molécule entre deux collisions et a est une longueur caractéristique, du même ordre de grandeur que, ou égale à, la distance entre la (les) cible(s) de pulvérisation et le substrat, tel que Mais X en tant que tel peut également être vaporisé et entraîné dans ledit premier flux laminaire gazeux contenant un gaz inerte tel que d'argon dans la chambre de pulvérisation cathodique. De préférence, ledit second flux laminaire est un flux laminaire d'argon. Dans un mode de mise en oeuvre particulier, le précurseur de X est décomposé par plasma avant injection dans la chambre de pulvérisation cathodique. De préférence, ledit premier flux laminaire et ledit second flux laminaire sont séparés l'un de l'autre par une grille, de préférence, refroidie. L'invention sera mieux comprise et d'autres caractéristiques et avantages de celle-ci apparaîtront plus clairement à la lecture de la description explicative qui suit et qui est faite en référence à la figure unique annexée qui représente schématiquement un dispositif selon l'invention pour la mise en oeuvre du procédé selon l'invention. Le dispositif de l'invention sera décrit en se référant à la figure unique annexée qui représente schématiquement un tel dispositif. Conune on le voit sur la figure, le dispositif selon l'invention, pour le dépôt d'un film, en particulier mince, en général d'une épaisseur comprise entre 100nm et 5µm inclus, de préférence comprise entre 1 et 2 gm inclus, d'un composé de Cu(In, Ga)X où X est soit du sélénium (Se), soit du soufre (S), comprend une chambre, notée 1 dans la figure, de pulvérisation cathodique classique : cette chambre 1 comprend en particulier au moins un porte cible de pulvérisation cathodique, noté 7 dans la figure, destiné à recevoir une cible de pulvérisation. Le porte cible de pulvérisation 7 peut recevoir une seule cible de pulvérisation. Dans ce cas, cette cible est en un alliage de Cu-In-Ga. Mais il peut y avoir également, soit deux porte-cibles recevant chacun une cible de pulvérisation, soit deux cibles de pulvérisation cathodique supportées sur le même porte cible, par exemple l'une des cibles étant en un alliage de Cu Ga, et l'autre des cibles étant en In. Mais il peut encore y avoir trois cibles de pulvérisation cathodique placées sur le même porte cible de pulvérisation cathodique représenté dans la figure ou encore trois cibles placées sur trois porte cibles. Par exemple l'une des cibles est en Cu, l'autre en Ga et la troisième en In. Ce au moins un porte cible de pulvérisation cathodique 7 est situé en vis-à-vis d'un porte substrat, noté 6 dans la figure, qui destiné à recevoir un substrat sur au moins une surface duquel on veut déposer le film mince. Si le dispositif de l'invention ne comprend qu'une cible, le porte cible sera avantageusement parallèle au substrat. Si le dispositif de l'invention comporte deux ou plus cibles, il sera avantageux de positionner ces cibles de façon symétrique et légèrement convergente vers une zone du porte-substrat. Le porte substrat 6 est muni de moyens de chauffage, non représentés, du substrat. Si nécessaire la chambre 1 peut être également munie d'une entrée de vide et d'un dispositif de mise sous vide. Le dispositif de l'invention comprend également une enceinte, notée 2 dans la figure, destinée à vaporiser l'élément X ou décomposer et vaporiser le précurseur de celui-ci, comme on le verra par la suite. Cette enceinte 2 est séparée de la chambre 1 mais reliée à celle-ci par l'intermédiaire d'un tube d'injection, noté 3 dans la figure, muni de moyens de chauffage non représentés. L'entrée du tube d'injection 3, est située sur les parois de la chambre 1, mais sous le porte substrat 6 pour permettre la mise en contact de l'élément X vaporisé et du substrat. Ainsi, les vapeurs de l'élément X entrent dans la chambre 1 sous la forme d'un premier flux laminaire dont le chemin de passage est représenté par les flèches notées 9 dans la figure. Lorsque les vapeurs de l'élément X entrent en contact avec le substrat, l'élément X présent en excès sur le substrat chauffé est réévaporé puis emporté par le premier flux laminaire contenant l'élement X comme montré par les flèches notées 5 dans la figure. Pour permettre de déposer le film mince voulu en une seule étape tout en évitant le dépôt de X sur les parois froides du dispositif, le dispositif de l'invention comprend de plus un tube d'injection noté 4 dans la figure d'un gaz inerte, tel que l'argon, l'hélium ou l'azote dans la chambre 1. De préférence, le gaz sera de l'argon. Le tube d'injection 4 a son entrée située sous l'entrée du tube d'injection 3 et injecte un second flux laminaire de préférence de l'argon, sous le premier flux laminaire transportant l'élément X sous forme vapeur. Ce second flux laminaire suit le trajet représenté par les flèches notées 12 dans la figure. L'injection simultanée de ces deux flux laminaires permet de confiner les vapeurs de l'élément X à proximité de la surface du substrat et ainsi d'éviter les dépôts parasites de X sur la cible de pulvérisation et sur les parois froides de la chambre 1. La chambre 1 comprend également des moyens d'évacuation des flux laminaires gazeux et, bien sûr, des moyens de pulvérisation de la ou des cibles de pulvérisation. Ainsi, le procédé d'invention consiste à déposer, par pulvérisation cathodique d'au moins une cible de pulvérisation cathodique les éléments métalliques Cu, In et Ga sur au moins une surface d'un substrat chauffé grâce au moyen de chauffage du porte substrat 6. De façon générale, l'élément X est amené sous forme de vapeur : - soit l'élément X est vaporisé dans l'enceinte 2 et introduit sous forme de vapeur par le tube d'injection chauffé 3. Le tube d'injection 3 est chauffé à une température suffisante pour maintenir l'élément X sous forme vapeur. L'élément X est entraîné dans la chambre 1 par un gaz inerte tel que l'argon, l'azote ou l'hélium, sous la forme d'un premier flux laminaire. De préférence on utilisera l'argon. A cet effet, l'enceinte 2 est munie de moyen de vaporisation de l'élément X et d'une entrée de gaz inerte noté 10 dans la figure, - soit un gaz d'un précurseur de X ayant ou non subi un plasma est amené dans la chambre 1, auquel cas l'enceinte est munie de moyens pour décomposer le précurseur et le vaporiser. Dans ce cas, lorsque le précurseur de X décomposé sous forme gazeuse arrive au contact de la surface sur laquelle le film doit être déposé, il réagit chimiquement avec cette surface. Dans tous les cas, en même temps que l'élément X sous forme vapeur est introduit dans la chambre 1, un second flux laminaire de gaz inerte est introduit sous le premier flux contenant l'élément X ou son précurseur. Selon un chemin de passage parallèle à celui du premier flux laminaire, qui passe sous le premier flux laminaire, c'est-à-dire entre le premier flux laminaire et la ou les cibles de pulvérisation cathodique. Ainsi, la chambre 1 comprend également un tube d'injection noté 4 dans la figure, d'un gaz inerte, tel que l'argon, l'hélium ou l'azote. De préférence, il s'agira d'argon. La chambre 1 comprend également un tube d'évacuation de ce gaz inerte et, bien sûr, des moyens pour pulvériser la ou les cibles. Si nécessaire, la chambre 1 peut également être munie d'une entrée de vide et d'un dispositif de mise sous vide de l'enceinte. Le dispositif de l'invention comprend également une enceinte, notée (2) dans la figure, de vaporisation de l'élément X ou de décomposition - vaporisation, d'un précurseur de celui-ci. Cette enceinte 2 est séparée de la chambre 1 mais reliée à celle-ci par l'intermédiaire d'un tube d'injection, noté 3 dans la figure, muni de moyens de chauffage. L'entrée du tube d'injection 3, est située sous le porte substrat 10 pour permettre la mise en contact de l'élément X vaporisé et du substrat. Ainsi, les vapeurs de l'élément X entrent dans la chambre 1 sous la forme d'un premier flux laminaire dont le chemin de passage est représenté par les flèches notées 9 dans la figure. Lorsque les vapeurs de l'élément X entrent en contact avec le substrat, l'élément X présent en excès sur le substrat chauffé est réévaporé puis emporté par le flux laminaire de l'élément X comme montré par les flèches notées 5 dans la figure. Ceci permet de déposer le film mince voulu en une seule étape et éviter le dépôt de X sur les parois froides du dispositif. Le tube d'injection 4 a son entrée située sous l'entrée du tube d'injection 3 et injecte un second flux laminaire de gaz inerte, de préférence de l'argon, sous le premier flux laminaire transportant l'élément X sous forme vapeur. Ce second flux laminaire suit le trajet représenté par les flèches notées 12 dans la figure. Le second flux laminaire de gaz inerte permet de confiner les vapeurs de l'élément X à proximité de la surface du substrat et ainsi d'éviter les dépôts parasites de X sur la cible de pulvérisation et sur les parois froides de la chambre 1. Ainsi, le procédé de l'invention consiste à déposer par pulvérisation cathodique d'au moins une cible de pulvérisation cathodique les éléments métalliques Cu, In et Ga sur le substrat chauffé sur au moins une surface d'un substrat chauffé grâce au moyen de chauffage du porte substrat 10. L'élément X est vaporisé, dans l'enceinte 2 et est introduit sous forme de vapeur par le tube d'injection chauffé 3. Le tube d'injection 3 est chauffé à une température suffisante pour maintenir l'élément X sous forme vapeur. L'élément X est entraîné dans la chambre 1 par un gaz inerte tel que l'argon, l'azote ou l'hélium. De préférence on utilisera l'argon. A cet effet, l'enceinte 2 de vaporisation de l'élément X, est munie d'une entrée de gaz inerte, notée 10 dans la figure. En même temps que l'élément X sous forme vapeur est introduit dans la chambre 1, un second flux laminaire, de gaz inerte, est introduit sous le premier flux de l'élément X et entre ce flux et la ou les cibles de pulvérisation cathodique. Le premier flux laminaire de l'élément X est évacué de la chambre 1 par le tube d'évacuation noté 13 dans la figure et le flux de gaz inerte est évacué de la chambre 1 par le tube d'évacuation noté 14 dans la figure. Le premier flux laminaire de l'élément X est donc formé par passage de gaz inerte à travers l'enceinte 2 de vaporisation de l'élément X, le mélange gazeux étant ensuite conduit dans le tube d'injection 3. Ce tube d'injection 3 doit être chauffé, dans le cas du sélénium, à une température supérieure à 200°C, afin d'éviter la condensation du sélénium avant injection. L'élément X présent en excès sur le substrat chauffé est réévaporé et emporté dans le flux laminaire des vapeurs X comme représenté dans la figure par les flèches notées 5. Le second flux laminaire de gaz inerte joue un rôle crucial pour protéger la cible de pulvérisation ainsi que les parois froides de l'enceinte 1 car les vapeurs de l'élément X diffusant du premier flux le contenant sous forme de vapeur vers le second flux de gaz inerte sont rapidement emportées par le second flux de gaz inerte avant de pouvoir atteindre la cible de pulvérisation ou les parois froides. Les deux flux sont des flux laminaires. Afin de se placer en régime laminaire, le nombre de Knüdsen K doit être inférieur à 0,01 pour éviter le régime moléculaire et le nombre de Reynolds R doit être inférieur à 1000 pour éviter le régime turbulent. Le nombre de Knüdsen est donné par la formule : K = L/a, où L est le libre parcours moyen dans le gaz, c'est-à-dire la distance moyenne parcouru par un atome ou une mollécule entre deux collisions cette distance est inversement proportionnelle à la pression du gaz et,a une longueur caractéristique de l'ordre de distance entre la cible de pulvérisation et le substrat. Le nombre de Reynolds est donné par la formule : R = vpa/i, où v est la vitesse d'écoulement du flux gazeux, p la densité du gaz, et i la viscosité du gaz. Ainsi, pour une géométrie donnée, et pour un mélange gazeux donné, se placer en régime laminaire demande d'avoir une pression suffisamment élevée, (c'est-à-dire un libre parcours moyen suffisamment faible) et une vitesse d'écoulement suffisamment faible. Un premier compromis se situe au niveau de la pression du gaz : une pression élevée est nécessaire pour éviter le régime moléculaire, alors qu'une pression faible favorise une vitesse de dépôt élevée des éléments pulvérisés. Il faut donc diminuer la pression tout en restant dans le cas K Un second compromis se situe au niveau de la vitesse d'écoulement du flux gazeux : une vitesse d'écoulement faible est nécessaire pour éviter le régime turbulent, alors qu'une vitesse d'écoulement élevée favorise une protection efficace de la cible de pulvérisation et des parois froides contre les vapeurs de l'élément X : plus la vitesse d'écoulement est élevée, plus les vapeurs de l'élément X ayant diffusé du flux le contenant sous forme vapeur vers le flux de gaz inerte seront rapidement emportées par le flux de gaz inerte, ce qui signifie que leur temps de présence à proximité de la cible ou des parois froides sera plus court. Autrement dit, il faut que les deux flux gazeux soient laminaires mais à la limite de la turbulence, c'est-à-dire, qu'ils aient chacun indépendamment l'un de l'autre un nombre de Reynolds Ainsi, dans le procédé de l'invention, le premier flux contenant l'élément X sous forme de vapeur sera introduit entre le substrat et la grille refroidie 8 et le second flux de gaz inerte sera introduit entre la grille 8 et la cible de pulvérisation cathodique. L'élément X peut être obtenu soit par vaporisation de l'élément X lui-même, soit par réaction chimique sur le substrat de l'un de ses précurseurs, tels que des molécules de formule R2X avec R = H, Me (méthyle), Et (éthyle), iPr (isopropyle) ou tBu (tertiobutyle). Ces molécules précurseurs peuvent être décomposées par plasma dans l'enceinte 2, avant injection du gaz. Ainsi, l'enceinte 2 peut de plus comprendre un dispositif de décomposition de molécules par plasma. Quant à la ou les cibles de pulvérisation cathodique, elles peuvent être des cibles cylindriques en rotation. Afin de mieux faire comprendre l'invention, on va maintenant en décrire, à titre d'exemple purement illustratif et non limitatif, un mode de mise en oeuvre. Exemple. Un dispositif tel montré en figure 1 est utilisé. Le substrat est chauffé à 820 K. La distance a entre la cible de pulvérisation et le substrat est de 10 cm. La pression est de 50 mTorr. Le premier flux gazeux contenant Se et de l'argon est chauffé à 600K et est injecté par l'orifice 3, en même temps qu'un second flux gazeux de gaz inerte, ici de l'argon, qui est également chauffé à 600K. Les vitesses des premier et 5 second flux gazeux sont toutes deux de 10m/s. Ainsi, ces flux gazeux ont un nombre de Knüdsen K d'environ 10 Z. Le coefficient de Reynolds de ces deux flux gazeux est égal à 2. Le substrat est revêtu d'un film de Cu (In, Ga) Set par pulvérisation cathodique d'une cible constituée de Cu (In, Ga) et simultanément injection des deux 10 flux gazeux précédemment décrits. REVENDICATIONS1. Dispositif pour le dépôt d'un films de Cu(In,Ga)X2, où X est Se ou S ou un mélange de ceux-ci, sur au moins une surface d'un substrat, comprenant une chambre (1) de pulvérisation cathodique, ou leur mélange comprenant : un porte-substrat (6), un moyen de chauffage du porte-substrat, au moins un porte cible de pulvérisation (7), le porte substrat (6) étant situé en regard d'au au moins un porte cible de pulvérisation (7), et écarté de celui-ci, - un premier tube d'injection (3) d'un premier flux laminaire de gaz inerte contenant X, ou un précurseur de X, sous forme vapeur, caractérisé en ce qu'il comprend, de plus un second tube d'injection (4) d'un second flux laminaire de gaz inerte dont l'orifice d'entrée dans la chambre (1) est situé entre l'orifice d'entrée dans la chambre (1) du premier tube d'injection (3) et le au moins porte cible (7), de sorte que le second flux laminaire de gaz inerte entrant par l'orifice d'entrée du second tube d'injection (4) est parallèle au premier flux laminaire de gaz inerte contenant X, ou un précurseur de celui-ci, sous forme vapeur, et confine le premier flux laminaire de gaz inerte contenant X, ou un précurseur de X, sous forme vapeur, au voisinage du porte substrat (6). 2. Dispositif selon la revendication 1 caractérisé en ce qu'il comprend de plus une enceinte (2) comprenant des moyens de vaporisation de X, l'enceinte (2) étant en relation de fluide avec le premier tube d'injection (3) et la chambre (1). 3. Dispositif selon la revendication 1 caractérisé en ce qu'il comprend de plus une enceinte (2) comprenant des moyens pour créer un plasma pour décomposer et vaporiser le précurseur de X, l'enceinte 2 étant relation de fluide avec le premier tube d'injection (3) et la chambre (1). 4. Dispositif selon l'une quelconque des revendications précédentes caractérisé en ce que la chambre (1) comprend de plus une grille (8), éventuellement munie de moyens de refroidissement, s'étendant sur toute la longueur de la chambre (1) parallèlement au porte-substrat (6) et entre l'orifice d'entrée du premier tube d'injection (3) et l'orifice du second tube d'injection (4). 5. Dispositif selon l'une quelconque des revendications précédentes caractérisé en qu'il comprend deux cibles de pulvérisation situées l'une à côté de l'autre. 6. Dispositif selon l'une quelconque des revendications 1 à 4 caractérisé en ce qu'il comprend trois cibles de pulvérisation situées les unes à côtés des autres. 7. Procédé de dépôt d'un film en Cu(In,Ga)X où X est Se ou S, ou leur mélange comprenant : une étape de dépôt, par pulvérisation cathodique, de Cu, In et Ga à partir d'au moins une cible de pulvérisation,. sur au moins une surface d'un substrat, simultanément à une étape de dépôt en phase vapeur de X sur ladite au moins une surface dans une chambre cathodique (1), caractérisé en ce que X, ou un précurseur de celui-ci, sous forme vapeur, est amené sous forme d'une premier flux gazeux laminaire dont le chemin de parcours est parallèle à la au moins une surface du substrat et en contact avec celle-ci, simultanément avec un second flux gazeux laminaire de gaz inerte dont le chemin de parcours est : - parallèle au chemin de parcours du premier flux gazeux laminaire, et entre le chemin de parcours du premier flux gazeux laminaire et la surface de la (des) cible(s) de pulvérisation, confinant ainsi le premier flux gazeux laminaire au voisinage du substrat. 8. Procédé selon la revendication 7 caractérisé en ce que la vitesse du second flux laminaire gazeux est supérieure à la vitesse du premier flux laminaire gazeux. 9. Procédé selon la revendication 7 ou 8, caractérisé en ce que les premier et second flux laminaires gazeux ont chacun indépendamment l'un de l'autre un nombre de Knüdsen K = L/a où L est la distance moyenne parcourue par unatome ou une molécule entre deux collisions et a est la distance entre la (les) cible(s) de pulvérisation et le substrat, tel que K 10-2. 10. Procédé selon les quelconques des revendications 7 à 9, caractérisé en ce que le premier et le second flux laminaires gazeux ont chacun 5 indépendamment l'un de l'autre un nombre de Reynolds R 11. Procédé selon l'une quelconque des revendications 7 à 10 caractérisé en ce que X est déposé à partir d'un précurseur de X, de formule R2X où R est H, Me,Et, iPr ou tBu. 12. Procédé selon l'une quelconque des revendications 7 à 10 10, caractérisé en ce que X est vaporisé et entraîné dans ledit premier flux laminaire gazeux contenant un gaz inerte tel que l'argon dans la chambre (1). 13. Procédé selon l'une quelconque des revendications 7 à 12, caractérisé en ce que ledit second flux laminaire est un flux laminaire d'argon. 14. Procédé selon la revendication 11, caractérisé en ce que 15 le précurseur de X est décomposé par plasma avant injection dans la chambre (1). 15. Procédé selon l'une quelconque des revendications 7 à 14 caractérisé en ce que ledit premier flux laminaire et ledit second flux laminaire sont séparés l'un de l'autre par une grille (8). 16. Procédé selon la revendication 15 en ce que la grille (8) 20 est refroidie.